(57)【要約】      （修正有）【課題】生コンクリートの再振動時期を気温、天候によるバラツキがあっても、最適な時期を検出し表示して、最適な状態で再振動を行なうことができるとともに、簡単に設置して楽に使用することができる生コンクリートの再振動時期判定方法および生コンクリートの再振動時期判定装置を得る。【解決手段】生コンクリートの粘度の経時変化と再振動の結果との相関関係から再振動実行時期に適した粘度の閾値を設定する工程と、現場において打設された生コンクリートの粘度の実測工程と、実測工程で測定した粘度の実測値と前記粘度の閾値を設定する工程で設定された閾値とを比較する実測値と閾値の比較工程と、この実測値と閾値の比較工程で実測値と閾値が適合したときに再振動実行時期と判定する判定工程とで生コンクリートの再振動時期判定方法を構成する。【選択図】図１
2013036162.tif 000002
【特許請求の範囲】
【請求項１】
打設した生コンクリートの再振動時期を判定する方法であって、予め、打設時から生コンクリートの粘度の経時変化と再振動の結果との相関関係から再振動実行時期に適した粘度の閾値を設定する工程と、現場において打設された生コンクリートの粘度の実測値を測定する打設された生コンクリートの粘度の実測工程と、この打設された生コンクリートの粘度の実測工程で測定した粘度の実測値と前記粘度の閾値を設定する工程で設定された閾値とを比較する実測値と閾値の比較工程と、この実測値と閾値の比較工程で実測値と閾値が適合したときに再振動実行時期と判定する判定工程とを含むことを特徴とする生コンクリートの再振動時期判定方法。
【請求項２】
打設された生コンクリートの粘度の実測工程は音叉型振動式粘度計を用いて行うことを特徴とする請求項１記載の生コンクリートの再振動時期判定方法。
【請求項３】
ケース体と、このケース体よりセンサ部が突出するように、該ケース体に設けられた打設した生コンクリートの粘度を測定する粘度計と、この粘度計からの信号が入力され、この信号が設定された閾値にあるときに出力信号を出す、前記ケース体に設けられた演算装置と、この演算装置からの出力信号が入力されると生コンクリートの再振動締固め時期であることを表示する前記ケース体に設けられた表示装置とからなることを特徴とする生コンクリートの再振動時期判定装置。
【発明の詳細な説明】
【技術分野】
【０００１】
本発明は生コンクリートの打設時に振動を与えるとともに、一定時間後に再び振動を与えることで、密実で耐久性の高いコンクリートを得る場合に使用する生コンクリートの再振動時期判定方法および生コンクリートの再振動時期判定装置に関する。
【背景技術】
【０００２】
従来、生コンクリートの打設後に行う再振動締固めの開始タイミングは、打設した生コンクリートに指を差し込んで抜き去った時にできる指穴が壊れることなく、該指穴の底面に水が溜まり始めたことを目視で確認して再振動を行っていた。
【０００３】
しかしながら、生コンクリートの硬化時間は気温や天候のみならず、コンクリートの種類や用いる材料によって大きくバラツキがあり、水の溜りが一様にできないので、適切な再振動時期の判断が困難で、定性的な評価であり、定量的・客観的な根拠として提示できなかった。
【０００４】
また、作業者によって再振動時期の判断にバラツキが生じ、必ずしも最適なタイミングで再振動を行うことができないという欠点があった。
【先行技術文献】
【特許文献】
【０００５】
【特許文献１】特開平７−２７６３４２号公報
【発明の概要】
【発明が解決しようとする課題】
【０００６】
本発明は以上のような従来の欠点に鑑み、生コンクリートの再振動時期を気温、天候によるバラツキがあっても、作業者の勘に頼ることなく、最適な時期を検出して表示して知らせ、最適なタイミングで再振動を行うことができるとともに、簡単に設置して使用することができる生コンクリートの再振動時期判定方法および生コンクリートの再振動時期判定装置を提供することを目的としている。
【０００７】
本発明の特徴を添付図面を参照しながら説明する。
ただし、図面はもっぱら説明のためのものであって、本発明の技術的範囲を限定するものではない。
【課題を解決するための手段】
【０００８】
本発明の目的を達成するために、本発明は打設した生コンクリートの再振動時期を判定する方法であって、予め、打設時から生コンクリートの粘度の経時変化と再振動の結果との相関関係から再振動実行時期に適した粘度の閾値を設定する工程と、現場において打設された生コンクリートの粘度の実測値を測定する打設された生コンクリートの粘度の実測工程と、この打設された生コンクリートの粘度の実測工程で測定した粘度の実測値と前記粘度の閾値を設定する工程で設定された閾値とを比較する実測値と閾値の比較工程と、この実測値と閾値の比較工程で実測値と閾値が適合したときに再振動実行時期と判定する判定工程とで生コンクリートの再振動時期判定方法を構成している。
【０００９】
また、本発明はケース体と、このケース体よりセンサ部が突出するように、該ケース体に設けられた打設した生コンクリートの粘度を測定する粘度計と、この粘度計からの信号が入力され、この信号が設定された閾値にあるときに出力信号を出す、前記ケース体に設けられた演算装置と、この演算装置からの出力信号が入力されると生コンクリートの再振動締固め時期であることを表示する前記ケース体に設けられた表示装置とで生コンクリートの再振動時期判定装置を構成している。
【発明の効果】
【００１０】
以上の説明から明らかなように、本発明にあっては次に列挙する効果が得られる。
(１)  請求項１により、打設時から生コンクリートの粘度の経時変化と再振動の結果との相関関係から再振動実行時期に適した粘度の閾値を設定し、該閾値と現場において打設された生コンクリートの粘度の実測値とを比較し、実測値と閾値が適合したときに再振動実行時期と判定しているので、作業者の勘に頼ることなく客観的に生コンクリートの再振動締固め時期を判定することができる。
(２) 請求項２により、従来の指差し法による再振動締固め時期の判定では、適切な再振動時期の判断が困難で、定性的で作業者の勘に頼っていた。打設された生コンクリートの粘度を音叉型振動式粘度計を用いて実測することにより、気温、天候およびコンクリートの種類が異なっても、確実に再振動締固め開始時期を判定できる。
(３)  請求項３により、打設した生コンクリートの粘度が設定された閾値にあるときに、演算装置からの信号が表示装置に入力されて、表示装置で生コンクリートの再振動締固め時期であることが表示される。
したがって、表示装置の表示で生コンクリートの再振動時期がわかり、再振動を最適な時期に行なって密実かつ耐久性の高いコンクリートを提供することができる。
（４）前記（３）によって、打設した生コンクリートの粘度を粘度計によって測定しているので、気温、天候およびコンクリートの種類や用いる材料によって生コンクリートの硬化の進行具合にバラツキが生じても、確実に再振動効果が発揮される粘度を検知して生コンクリートの再振動締固め時期を、表示装置で表示することができる。
したがって、生コンクリートの再振動締固め時期を、指差し法等による作業者の勘に頼ることなく定量的に数値を表示して知らせることができる。
（５）前記（３）により、打設した生コンクリートの粘度が測定できるように粘度計を設置するだけでよく、簡便な方法で、かつ誰でもが客観的に生コンクリートの再振動時期を知ることができる。
【図面の簡単な説明】
【００１１】
【図１】本発明を実施するための第１の形態の工程図である。
【図２】本発明を実施するための第１の形態の正面図。
【図３】本発明を実施するための第１の形態の側面図。
【図４】本発明を実施するための第１の形態の概略ブロック図。
【図５】生コンクリート打設経過時間と粘度との関係を示す説明図。
【図６】再振動時期が検出され、再振動を行なう時の説明図。
【図７】本発明を実施するための第２の形態の正面図。
【図８】本発明を実施するための第２の形態の側面図。
【図９】本発明を実施するための第２の形態の概略ブロック図。
【図１０】本発明を実施するための第３の形態の正面図。
【図１１】本発明を実施するための第３の形態の側面図。
【図１２】本発明を実施するための第３の形態の概略ブロック図。
【発明を実施するための形態】
【００１２】
以下、図面に示す本発明を実施するための形態により、本発明を詳細に説明する。
【００１３】
図１ないし図６に示す本発明を実施するための第１の形態において、打設した生コンクリートの再振動時期判定方法Ａは、予め、打設時から生コンクリートの粘度の経時変化と指差し法により判断される再振動開始時期との相関関係から再振動実行時期に適した粘度の閾値を設定する工程Ｂと、現場において打設された生コンクリートの粘度の実測値を測定する打設された生コンクリートの粘度の実測工程Ｃと、この打設された生コンクリートの粘度の実測工程Ｃで測定した粘度の実測値と前記粘度の閾値を設定する工程Ｂで設定された閾値とを比較する実測値と閾値の比較工程Ｄと、この実測値と閾値の比較工程Ｄで実測値と閾値が適合したときに再振動実行時期と判定する判定工程Ｅとで構成されている。
【００１４】
このような打設した生コンクリートの再振動時期判定方法Ａは、図６に示すような生コンクリートの再振動時期判定装置1を使用して行うことができる。生コンクリートの再振動時期判定装置１は、ケース体２と、このケース体２より先端部が突出するように設けられたセンサ部３、３と該ケース体２に設けられた打設した生コンクリート４の粘度を測定する音叉型振動式粘度計５と、前記ケース体２よりセンサ部６が突出するように設けられた打設された生コンクリート４の温度を測定する温度センサ７と、この温度センサ７のセンサ部６および、前記粘度計５のセンサ部３を覆い、生コンクリート４の骨材を除去するモルタル濾編８と、前記粘度計５からの信号が入力され、この信号が設定された閾値にあるときに出力信号を出す、前記ケース体に設けられた演算装置９と、前記温度センサ７からの温度をリアルタイムに測定し、再振動予想時期を計算する前記演算装置９に設けられた再振動予想回路１０と、前記演算装置９からの出力信号が入力される生コンクリートの再振動時期および再振動予想時期を表示する表示装置１１と、前記ケース体２に取付けられた、持ち運ぶための取っ手１２とで構成されている。
【００１５】
前記表示装置１１は生コンクリート４の再振動時期は、前記ケース体２に設けたライト１３の点滅で表示し、再振動予想時期は前記ケース体２に設けられたディスプレー１４で表示するものである。
【００１６】
ディスプレー１４には打設した生コンクリート４の温度と粘度を表示できるようにしてもよい。
【００１７】
なお、前記粘度計５で打設した生コンクリート４の粘度(パスカル秒)が設定された閾値にあるとき前記演算装置９で表示装置１１へ出力信号を出すように設定したのは、図５に示すように実験結果から、粘度(パスカル秒)が２〜４で、再振動をさせることにより、確実に密実で耐久性の高いコンクリートを打設することができるからである。特に粘度(パスカル秒)が２に達してから５０分以内に再振動するとすれば、熟練者による再振動締め固めの判定時期と良く一致することが確認されている。
【００１８】
上記構成の生コンクリートの再振動時期判定装置１はバイブレーター１５で振動を与えながら生コンクリート４を打設する。生コンクリート４の打設が終了すると、モルタル濾編８を打設した生コンクリート４へ挿し込む。
【００１９】
この状態で装置をＯＮにすると、粘度計５のセンサ部３で粘度を測定するとともに、温度センサ７のセンサ部６で温度をリアルタイムに測定し、表示装置１１のディスプレー１４に表示するとともに、温度センサ７で測定した温度より演算装置９の再振動予想回路１０で予想した再振動予想時期をディスプレー１４に表示する。
【００２０】
また、粘度計５で打設した生コンクリート４の粘度(パスカル秒)が２〜４を測定すると、演算装置９が表示装置１１へ出力信号を出し、該表示装置１１のライト１３を点滅させて再振動による締固めするための時期であることを表示する。
【００２１】
表示装置１１でライト１３の点滅があると、バイブレーター１５を作動させて打設した生コンクリート４に再振動を与え、密実で耐久性の高いコンクリートを打設する。
【００２２】
なお、表示装置１１のディスプレー１４で表示される再振動予想時期の表示によって、再振動する時期をおおざっぱに知ることができ、効率よく生コンクリート打設現場作業を行なうことができる。    
【００２３】
[発明を実施するための異なる形態]
次に、図７ないし図１２に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００２４】
図７ないし図９に示す本発明を実施するための第２の形態において、前記本発明を実施するための第１の形態と主に異なる点は、点滅するライト１３と告知音を出すブザー１６のいずれか、本発明の実施の形態では両方を備えた表示装置１１Ａを用いた点で、このような表示装置１１Ａを用いて構成した生コンクリートの再振動時期判定装置１Ａにしても、前記本発明を実施するための第１の形態と同様な作用効果が得られる。
【００２５】
図１０ないし図１２に示す本発明を実施するための第３の形態において、前記本発明を実施するための第１の形態と主に異なる点は、温度センサを使用しない粘度計５からの測定信号が入力され、この信号が設定された閾値にあるときに表示装置１１へ出力信号を出力して表示させる演算装置９Ａを用いた点で、このように構成することにより、演算装置９Ａが容易で安価なものが使用でき、コストの低減を図ることができる生コンクリートの再振動時期判定装置１Ｂにできる。
【００２６】
なお、前記本発明を実施するための各形態では音叉型振動式粘度計５を用いるものについて説明したが、本発明はこれに限らず、生コンクリートの粘度を測定できるものであれば、どんな構造のものであってもよい。  
【産業上の利用可能性】
【００２７】
本発明は生コンクリートを打設する作業を行なう産業で利用される。
【符号の説明】
【００２８】
Ａ：打設した生コンクリートの再振動時期判定方法、
Ｂ：粘度の閾値を設定する工程、
Ｃ：打設された生コンクリートの粘度の実測工程、
Ｄ：実測値と閾値の比較工程、
Ｅ：再振動実行時期と判定する判定工程、
１、１Ａ、１Ｂ：生コンクリートの再振動時期判定装置、
２：ケース体、      ３：センサ部、
４：生コンクリート、    ５：粘度計、  
６：センサ部、      ７：温度センサ、
８：モルタル濾編、      ９、９Ａ：演算装置、
１０：再振動予想回路、    １１、１１Ａ：表示装置、
１２：取っ手、      １３：ライト、
１４：ディスプレー、    １５：バイブレーター、
１６：ブザー。
【図１】
2013036162.tif 000003
【図２】
2013036162.tif 000004
【図３】
2013036162.tif 000005
【図４】
2013036162.tif 000006
【図５】
2013036162.tif 000007
【図６】
2013036162.tif 000008
【図７】
2013036162.tif 000009
【図８】
2013036162.tif 000010
【図９】
2013036162.tif 000011
【図１０】
2013036162.tif 000012
【図１１】
2013036162.tif 000013
【図１２】
2013036162.tif 000014